【誤訳訂正書】
【提出日】平成24年1月25日(2012.1.25)
【誤訳訂正１】
【訂正対象書類名】特許請求の範囲
【訂正対象項目名】全文
【訂正方法】変更
【訂正の内容】
【特許請求の範囲】
【請求項１】
光起電力電池であって、第１の電極と、第２の電極と、第１の電極と第２の電極の間に配置される光活性物質とを含み、前記光活性物質が、第１のコモノマー繰り返し単位及び第２のコモノマー繰り返し単位を含み、その際、第１のコモノマー繰り返し単位が、シクロペンタジチオフェン部分を含み、前記第２のコモノマー繰り返し単位が、チエノチオフェン部分、酸化チエノチオフェン部分、ジチエノチオフェン部分、酸化ジチエノチオフェン部分、テトラヒドロイソインドール部分又はシロール部分を含む光起電力電池。
【請求項２】
前記シクロペンタジチオフェン部分が、Ｃ１〜Ｃ２０のアルキル、Ｃ１〜Ｃ２０のアルコキシ、アリール、ヘテロアリール、Ｃ３〜Ｃ２０のシクロアルキル、Ｃ３〜Ｃ２０のヘテロシクロアルキル、ハロ、ＣＮ、ＮＯ２、又はＳＯ２Ｒ（Ｒは、Ｈ、Ｃ１〜Ｃ２０のアルキル、Ｃ１〜Ｃ２０のアルコキシ、アリール、ヘテロアリール、Ｃ３〜Ｃ２０のシクロアルキルまたはＣ３〜Ｃ２０のヘテロシクロアルキルである）から成る群から選択される少なくとも１つの置換基で置換される請求項１に記載の光起電力電池。
【請求項３】
前記シクロペンタジチオフェン部分が、ヘキシル、２−エチルヘキシル、３，７−ジメチルオクチル、又はＣ１〜Ｃ２０のアルコキシ若しくはハロでさらに任意で置換されたＣ１〜Ｃ２０のアルコキシによって置換される請求項２に記載の光起電力電池。
【請求項４】
前記シクロペンタジチオフェン部分が、４位で置換される請求項２に記載の光起電力電池。
【請求項５】
前記第１のコモノマー繰り返し単位が、式（Ｉ）のシクロペンタジチオフェン部分：
【化１】
2009506519.tif 000001
（式中、Ｒ１、Ｒ２、Ｒ３及びＲ４のそれぞれは独立して、Ｈ、Ｃ１〜Ｃ２０のアルキル、Ｃ１〜Ｃ２０のアルコキシ、アリール、ヘテロアリール、Ｃ３〜Ｃ２０のシクロアルキル、Ｃ３〜Ｃ２０のヘテロシクロアルキル、ハロ、ＣＮ、ＮＯ２、又はＳＯ２Ｒであり、その際、Ｒは、Ｈ、Ｃ１〜Ｃ２０のアルキル、Ｃ１〜Ｃ２０のアルコキシ、アリール、ヘテロアリール、Ｃ３〜Ｃ２０のシクロアルキル又はＣ３〜Ｃ２０のヘテロシクロアルキルである）を含む請求項１に記載の光起電力電池。
【請求項６】
Ｒ１及びＲ２のそれぞれが独立して、ヘキシル、２−エチルヘキシル、３，７−ジメチルオクチル、又はＣ１〜Ｃ２０のアルコキシ若しくはハロでさらに任意で置換されたＣ１〜Ｃ２０のアルコキシである請求項５に記載の光起電力電池。
【請求項７】
前記第２のコモノマー繰り返し単位が、Ｃ１〜Ｃ２０のアルキル、Ｃ１〜Ｃ２０のアルコキシ、アリール、ヘテロアリール、Ｃ３〜Ｃ２０のシクロアルキル、Ｃ３〜Ｃ２０のヘテロシクロアルキル、ハロ、ＣＮ、ＮＯ２、又はＳＯ２Ｒ（Ｒは、Ｈ、Ｃ１〜Ｃ２０のアルキル、Ｃ１〜Ｃ２０のアルコキシ、アリール、ヘテロアリール、Ｃ３〜Ｃ２０のシクロアルキル及びＣ３〜Ｃ２０のヘテロシクロアルキルである）から成る群から選択される少なくとも１つの置換基によって環上にて置換される請求項１に記載の光起電力電池。
【請求項８】
前記第２のコモノマー繰り返し単位が、式（ＸＩ）のチエノチオフェン部分、式（ＸＩＩ）の四酸化チエノチオフェン部分、式（ＸＩＩＩ）のジチエノチオフェン部分、式（ＸＩＶ）の二酸化ジチエノチオフェン部分、式（ＸＶ）の四酸化ジチエノチオフェン部分、式（ＸＶＩ）のテトラヒドロイソインドール部分、式（ＸＶＩＩ）の二酸化チエノチオフェン部分、式（ＸＶＩＩＩ）の二酸化ジチエノチオフェン部分、又は式（ＸＸＩ）のシロール部分：
【化２】
2009506519.tif 000002
（式中、Ｘ及びＹのそれぞれは独立してＣＨ２、Ｏ又はＳであり、Ｒ５、Ｒ６、Ｒ７及びＲ８のそれぞれは独立して、Ｈ、Ｃ１〜Ｃ２０のアルキル、Ｃ１〜Ｃ２０のアルコキシ、アリール、ヘテロアリール、Ｃ３〜Ｃ２０のシクロアルキル、Ｃ３〜Ｃ２０のヘテロシクロアルキル、ハロ、ＣＮ、ＮＯ２、又はＳＯ２Ｒであり、その際、Ｒは、Ｃ１〜Ｃ２０のアルキル、Ｃ１〜Ｃ２０のアルコキシ、アリール、ヘテロアリール、Ｃ３〜Ｃ２０のシクロアルキル又はＣ３〜Ｃ２０のヘテロシクロアルキルである）を含む請求項１に記載の光
起電力電池。
【請求項９】
光起電力電池が直列光起電力電池である請求項１に記載の光起電力電池。
【請求項１０】
光起電力電池であって、第１の電極と、第２の電極と、前記第１の電極と前記第２の電極の間に配置された、第１のコモノマー繰り返し単位と前記第１のコモノマー繰り返し単位とは異なる第２のコモノマー繰り返し単位を包含するポリマーを含む光活性物質とを含み、前記第１のコモノマー繰り返し単位がシクロペンタジチオフェン部分を含む光起電力電池。
【請求項１１】
前記シクロペンタジチオフェン部分が、Ｃ１〜Ｃ２０のアルキル、Ｃ１〜Ｃ２０のアルコキシ、アリール、ヘテロアリール、Ｃ３〜Ｃ２０のシクロアルキル、Ｃ３〜Ｃ２０のヘテロシクロアルキル、ハロ、ＣＮ、ＮＯ２、又はＳＯ２Ｒ（Ｒは、Ｈ、Ｃ１〜Ｃ２０のアルキル、Ｃ１〜Ｃ２０のアルコキシ、アリール、ヘテロアリール、Ｃ３〜Ｃ２０のシクロアルキル及びＣ３〜Ｃ２０のヘテロシクロアルキルである）から成る群から選択される少なくとも１つの置換基によって置換される請求項１０に記載の光起電力電池。
【請求項１２】
前記シクロペンタジチオフェン部分が、ヘキシル、２−エチルヘキシル、３，７−ジメチルオクチル、又はＣ１〜Ｃ２０のアルコキシ若しくはハロでさらに任意で置換されたＣ１〜Ｃ２０のアルコキシで置換される請求項１１に記載の光起電力電池。
【請求項１３】
前記シクロペンタジチオフェン部分が、４位で置換される請求項１１に記載の光起電力電池。
【請求項１４】
前記第１のコモノマー繰り返し単位が、式（Ｉ）のシクロペンタジチオフェン部分：
【化３】
2009506519.tif 000003
（式中、Ｒ１、Ｒ２、Ｒ３及びＲ４のそれぞれは独立して、Ｈ、Ｃ１〜Ｃ２０のアルキル、Ｃ１〜Ｃ２０のアルコキシ、アリール、ヘテロアリール、Ｃ３〜Ｃ２０のシクロアルキル、Ｃ３〜Ｃ２０のヘテロシクロアルキル、ハロ、ＣＮ、ＮＯ２、又はＳＯ２Ｒであり、その際、Ｒは、Ｈ、Ｃ１〜Ｃ２０のアルキル、Ｃ１〜Ｃ２０のアルコキシ、アリール、ヘテロアリール、Ｃ３〜Ｃ２０のシクロアルキル又はＣ３〜Ｃ２０のヘテロシクロアルキルである）を含む請求項１０に記載の光起電力電池。
【請求項１５】
Ｒ１及びＲ２のそれぞれが独立して、ヘキシル、２−エチルヘキシル、３，７−ジメチルオクチル、又はＣ１〜Ｃ２０のアルコキシ若しくはハロでさらに任意で置換されたＣ１〜Ｃ２０のアルコキシである請求項１４に記載の光起電力電池。
【請求項１６】
前記第２のコモノマー繰り返し単位が、ベンゾチアジアゾール部分、チアジアゾロキノキサリン部分、酸化シクロペンタジチオフェン部分、ベンゾイソチアゾール部分、ベンゾチアゾール部分、酸化チオフェン部分、チエノチオフェン部分、酸化チエノチオフェン部分、ジチエノチオフェン部分、酸化ジチエノチオフェン部分、テトラヒドロイソインドール部分、フルオレン部分、チオフェン部分又はシロール部分を含む請求項１０に記載の光起電力電池。
【請求項１７】
前記第２のコモノマー繰り返し単位が、３，４−ベンゾ−１，２，５−チアジアゾール部分を含む請求項１６に記載の光起電力電池。
【請求項１８】
前記第２のコモノマー繰り返し単位が、式（ＩＩ）のベンゾチアジアゾール部分、式（ＩＩＩ）のチアジアゾロキノキサリン部分、式（ＩＶ）の二酸化シクロペンタジチオフェン部分、式（Ｖ）の一酸化シクロペンタジチオフェン部分、式（ＶＩ）のベンゾイソチアゾール部分、式（ＶＩＩ）のベンゾチアゾール部分、式（ＶＩＩＩ）の二酸化チオフェン部分、式（ＩＸ）の二酸化シクロペンタジチオフェン部分、又は式（Ｘ）の四酸化シクロペンタジチオフェン部分、式（ＸＩ）のチエノチオフェン部分、式（ＸＩＩ）の四酸化チエノチオフェン部分、式（ＸＩＩＩ）のジチエノチオフェン部分、式（ＸＩＶ）の二酸化ジチエノチオフェン部分、式（ＸＶ）の四酸化ジチエノチオフェン部分、又は式（ＸＶＩ）のテトラヒドロイソインドール部分、式（ＸＶＩＩ）の二酸化チエノチオフェン部分、又は式（ＸＶＩＩＩ）の二酸化ジチエノチオフェン部分、式（ＸＩＸ）のフルオレン部分、式（ＸＸ）のチオフェン部分、又は式（ＸＸＩ）のシロール部分：
【化４】
2009506519.tif 000004
（式中、Ｒ５、Ｒ６、Ｒ７及びＲ８のそれぞれは独立して、Ｈ、Ｃ１〜Ｃ２０のアルキル、Ｃ１〜Ｃ２０のアルコキシ、アリール、ヘテロアリール、Ｃ３〜Ｃ２０のシクロアルキル、Ｃ３〜Ｃ２０のヘテロシクロアルキル、ハロ、ＣＮ、ＮＯ２、又はＳＯ２Ｒであり、その際、Ｒは、Ｃ１〜Ｃ２０のアルキル、Ｃ１〜Ｃ２０のアルコキシ、アリール、ヘテロアリール、Ｃ３〜Ｃ２０のシクロアルキル又はＣ３〜Ｃ２０のヘテロシクロアルキルである）を含む請求項１６に記載の光起電力電池。
【請求項１９】
前記第２のコモノマー繰り返し単位が、式（ＩＩ）のベンゾチアジアゾール部分を含む請求項１８に記載の光起電力電池。
【請求項２０】
Ｒ５及びＲ６のそれぞれがＨである請求項１９に記載の光起電力電池。
【請求項２１】
前記第２のコモノマー繰り返し単位が、少なくとも３つのチオフェン部分を含む請求項１０に記載の光起電力電池。
【請求項２２】
前記チオフェン部分の少なくとも１つが、Ｃ１〜Ｃ２０のアルキル、Ｃ１〜Ｃ２０のアルコキシ、アリール、ヘテロアリール、Ｃ３〜Ｃ２０のシクロアルキル、Ｃ３〜Ｃ２０のヘテロシクロアルキル、ハロ、ＣＮ、ＮＯ２、及びＳＯ２Ｒ（Ｒは、Ｈ、Ｃ１〜Ｃ２０のアルキル、Ｃ１〜Ｃ２０のアルコキシ、アリール、ヘテロアリール、Ｃ３〜Ｃ２０のシクロアルキル及びＣ３〜Ｃ２０のヘテロシクロアルキルである）から成る群から選択される少なくとも１つの置換基によって置換される請求項２１に記載の光起電力電池。
【請求項２３】
前記第２のコモノマー繰り返し単位が、５つのチオフェン部分を含む請求項２１に記載の光起電力電池。
【請求項２４】
前記ポリマーが、第３のコポリマー繰り返し単位をさらに含み、前記第３のコポリマー繰り返し単前記位がチオフェン部分又はフルオレン部分を含む請求項１０に記載の光起電力電池。
【請求項２５】
チオフェン部分又はフルオレン部分が、Ｃ１〜Ｃ２０のアルキル、Ｃ１〜Ｃ２０のアルコキシ、アリール、ヘテロアリール、Ｃ３〜Ｃ２０のシクロアルキル、Ｃ３〜Ｃ２０のヘテロシクロアルキル、ハロ、ＣＮ、ＮＯ２、及びＳＯ２Ｒ（Ｒは、Ｈ、Ｃ１〜Ｃ２０のアルキル、Ｃ１〜Ｃ２０のアルコキシ、アリール、ヘテロアリール、Ｃ３〜Ｃ２０のシクロアルキル及びＣ３〜Ｃ２０のヘテロシクロアルキルである）から成る群から選択される少なくとも１つの置換基によって置換される請求項２４に記載の光起電力電池。
【請求項２６】
前記光活性物質がさらに電子受容体材料を含む請求項１０に記載の光起電力電池。
【請求項２７】
前記電子受容体材料がフラーレンを含む請求項２６に記載の光起電力電池。
【請求項２８】
前記電子受容体材料がＰＣＢＭを含む請求項２６に記載の光起電力電池。
【請求項２９】
前記ポリマー及び前記電子受容体材料がそれぞれＬＵＭＯエネルギーレベルを有し、前記ポリマーの前記ＬＵＭＯエネルギーレベルが、前記電子受容体材料の前記ＬＵＭＯエネルギーレベルよりも少なくとも約０．２ｅＶ負寄りではない請求項２６に記載の光起電力電池。
【請求項３０】
ポリマーであって、シクロペンタジチオフェン部分を含む第１のコモノマー繰り返し単位と、ベンゾチアジアゾール部分、チアジアゾロキノキサリン部分、酸化シクロペンタジチオフェン部分、ベンゾイソチアゾール部分、ベンゾチアゾール部分、酸化チオフェン部分、チエノチオフェン部分、酸化チエノチオフェン部分、ジチエノチオフェン部分、酸化ジチエノチオフェン部分、テトラヒドロイソインドール部分、フルオレン部分、チオフェン部分、シロール部分、又は少なくとも３つのチオフェン部分を含有する部分を含む第２のコモノマー繰り返し単位とを含むポリマー。
【請求項３１】
前記シクロペンタジチオフェン部分が、Ｃ１〜Ｃ２０のアルキル、Ｃ１〜Ｃ２０のアルコキシ、アリール、ヘテロアリール、Ｃ３〜Ｃ２０のシクロアルキル、Ｃ３〜Ｃ２０のヘテ
ロシクロアルキル、ハロ、ＣＮ、ＮＯ２、及びＳＯ２Ｒ（Ｒは、Ｈ、Ｃ１〜Ｃ２０のアルキル、Ｃ１〜Ｃ２０のアルコキシ、アリール、ヘテロアリール、Ｃ３〜Ｃ２０のシクロアルキル及びＣ３〜Ｃ２０のヘテロシクロアルキルである）から成る群から選択される少なくとも１つの置換基によって置換される請求項３０のポリマー。
【請求項３２】
前記シクロペンタジチオフェン部分が、ヘキシル、２−エチルヘキシル、３，７−ジメチルオクチル、又はＣ１〜Ｃ２０のアルコキシ若しくはハロでさらに任意で置換されたＣ１〜Ｃ２０のアルコキシで置換される請求項３１のポリマー。
【請求項３３】
前記シクロペンタジチオフェン部分が、４位で置換される請求項３１のポリマー。
【請求項３４】
第１のコモノマー繰り返し単位が、式（Ｉ）のシクロペンタジチオフェン部分：
【化５】
2009506519.tif 000005
（式中、Ｒ１、Ｒ２、Ｒ３及びＲ４のそれぞれは独立して、Ｈ、Ｃ１〜Ｃ２０のアルキル、Ｃ１〜Ｃ２０のアルコキシ、アリール、ヘテロアリール、Ｃ３〜Ｃ２０のシクロアルキル、Ｃ３〜Ｃ２０のヘテロシクロアルキル、ハロ、ＣＮ、ＮＯ２、又はＳＯ２Ｒであり、その際、Ｒは、Ｈ、Ｃ１〜Ｃ２０のアルキル、Ｃ１〜Ｃ２０のアルコキシ、アリール、ヘテロアリール、Ｃ３〜Ｃ２０のシクロアルキル又はＣ３〜Ｃ２０のヘテロシクロアルキルである）を含む請求項３０のポリマー。
【請求項３５】
Ｒ１及びＲ２のそれぞれが独立して、ヘキシル、２−エチルヘキシル、３，７−ジメチルオクチル、又はＣ１〜Ｃ２０のアルコキシ若しくはハロでさらに任意で置換されたＣ１〜Ｃ２０のアルコキシである請求項３４のポリマー。
【請求項３６】
前記第２のコモノマー繰り返し単位が、３，４−ベンゾ−１，２，５−チアジアゾール部分を含む請求項３０のポリマー。
【請求項３７】
前記第２のコモノマーが、Ｃ１〜Ｃ２０のアルキル、Ｃ１〜Ｃ２０のアルコキシ、アリール、ヘテロアリール、Ｃ３〜Ｃ２０のシクロアルキル、Ｃ３〜Ｃ２０のヘテロシクロアルキル、ハロ、ＣＮ、ＮＯ２、又はＳＯ２Ｒ（Ｒは、Ｈ、Ｃ１〜Ｃ２０のアルキル、Ｃ１〜Ｃ２０のアルコキシ、アリール、ヘテロアリール、Ｃ３〜Ｃ２０のシクロアルキル及びＣ３〜Ｃ２０のヘテロシクロアルキルである）から成る群から選択される少なくとも１つの置換基によって環上にて置換される請求項３０のポリマー。
【請求項３８】
前記第２のコモノマー繰り返し単位が、式（ＩＩ）のベンゾチアジアゾール部分、式（ＩＩＩ）のチアジアゾロキノキサリン部分、式（ＩＶ）の二酸化シクロペンタジチオフェン部分、式（Ｖ）の一酸化シクロペンタジチオフェン部分、式（ＶＩ）のベンゾイソチアゾール部分、式（ＶＩＩ）のベンゾチアゾール部分、式（ＶＩＩＩ）の二酸化チオフェン部分、式（ＩＸ）の二酸化シクロペンタジチオフェン部分、又は式（Ｘ）の四酸化シクロペンタジチオフェン部分、式（ＸＩ）のチエノチオフェン部分、式（ＸＩＩ）の四酸化チエノチオフェン部分、式（ＸＩＩＩ）のジチエノチオフェン部分、式（ＸＩＶ）の二酸化ジチエノチオフェン部分、式（ＸＶ）の四酸化ジチエノチオフェン部分、又は式（ＸＶＩ）のテトラヒドロイソインドール部分、式（ＸＶＩＩ）の二酸化チエノチオフェン部分、又は式（ＸＶＩＩＩ）の二酸化ジチエノチオフェン部分、式（ＸＩＸ）のフルオレン部分、
式（ＸＸ）のチオフェン部分、又は式（ＸＸＩ）のシロール部分：
【化６】
2009506519.tif 000006
（式中、Ｒ５、Ｒ６、Ｒ７及びＲ８のそれぞれは独立して、Ｈ、Ｃ１〜Ｃ２０のアルキル、Ｃ１〜Ｃ２０のアルコキシ、アリール、ヘテロアリール、Ｃ３〜Ｃ２０のシクロアルキル、Ｃ３〜Ｃ２０のヘテロシクロアルキル、ハロ、ＣＮ、ＮＯ２、又はＳＯ２Ｒであり、その際、Ｒは、Ｈ、Ｃ１〜Ｃ２０のアルキル、Ｃ１〜Ｃ２０のアルコキシ、アリール、ヘテロアリール、Ｃ３〜Ｃ２０のシクロアルキル又はＣ３〜Ｃ２０のヘテロシクロアルキルである）を含む請求項３０のポリマー。
【請求項３９】
前記第２の繰り返し単位が、式（ＩＩ）のベンゾチアジアゾール部分を含む請求項３８のポリマー。
【請求項４０】
Ｒ５及びＲ６のそれぞれがＨである請求項３９に記載のポリマー。
【請求項４１】
前記第２の繰り返し単位が、少なくとも３つのチオフェン部分を含有する部分を含み、チオフェン部分の少なくとも１つが、Ｃ１〜Ｃ２０のアルキル、Ｃ１〜Ｃ２０のアルコキシ、アリール、ヘテロアリール、Ｃ３〜Ｃ２０のシクロアルキル、Ｃ３〜Ｃ２０のヘテロシクロアルキル、ハロ、ＣＮ、ＮＯ２、及びＳＯ２Ｒ（Ｒは、Ｈ、Ｃ１〜Ｃ２０のアルキル、Ｃ１〜Ｃ２０のアルコキシ、アリール、ヘテロアリール、Ｃ３〜Ｃ２０のシクロアルキル及びＣ３〜Ｃ２０のヘテロシクロアルキルである）から成る群から選択される少なくとも１つの置換基によって置換される請求項３０のポリマー。
【請求項４２】
前記第２の繰り返し単位が、５つのチオフェン部分を含有する部分を含む請求項３０のポリマー。
【請求項４３】
さらに第３のコモノマー繰り返し単位を含み、前記第３のコモノマー繰り返し単位がチオフェン部分又はフルオレン部分を含む請求項３０に記載のポリマー。
【請求項４４】
前記第３のコモノマー繰り返し単位におけるチオフェン部分又はフルオレン部分が、Ｃ１〜Ｃ２０のアルキル、Ｃ１〜Ｃ２０のアルコキシ、アリール、ヘテロアリール、Ｃ３〜Ｃ２０のシクロアルキル、Ｃ３〜Ｃ２０のヘテロシクロアルキル、ハロ、ＣＮ、ＮＯ２、及びＳＯ２Ｒ（Ｒは、Ｈ、Ｃ１〜Ｃ２０のアルキル、Ｃ１〜Ｃ２０のアルコキシ、アリール、ヘテロアリール、Ｃ３〜Ｃ２０のシクロアルキル及びＣ３〜Ｃ２０のヘテロシクロアルキルである）から成る群から選択される少なくとも１つの置換基によって置換される請求項４３のポリマー。
【請求項４５】
ポリマーであって、第１のコモノマー繰り返し単位と、前記第１のコモノマー繰り返し単位とは異なる第２のコモノマー繰り返し単位とを含み、前記第１のコモノマー繰り返し単位が、ヘキシル、エチルヘキシル、ジメチルオクチル、Ｃ１〜Ｃ２０のアルコキシ、アリール、ヘテロアリール、Ｃ３〜Ｃ２０のシクロアルキル、Ｃ３〜Ｃ２０のヘテロシクロアルキル、ハロ、ＣＮ、ＮＯ２、及びＳＯ２Ｒ（Ｒは、Ｈ、Ｃ１〜Ｃ２０のアルキル、Ｃ１〜Ｃ２０のアルコキシ、アリール、ヘテロアリール、Ｃ３〜Ｃ２０のシクロアルキル及びＣ３〜Ｃ２０のヘテロシクロアルキルである）から成る群から選択される少なくとも１つの置換基によって置換されたシクロペンタジチオフェンを含むポリマー。
【請求項４６】
前記第１のコモノマー繰り返し単位が、式（Ｉ）のシクロペンタジチオフェン：
【化７】
2009506519.tif 000007
（式中、Ｒ１、Ｒ２、Ｒ３及びＲ４の１つは、ヘキシル、エチルヘキシル、ジメチルオクチル、Ｃ１〜Ｃ２０のアルコキシ、アリール、ヘテロアリール、Ｃ３〜Ｃ２０のシクロアルキル、またはＣ３〜Ｃ２０のヘテロシクロアルキルであり、Ｒ１、Ｒ２、Ｒ３及びＲ４のそのほかは独立して、Ｈ、Ｃ１〜Ｃ２０のアルキル、Ｃ１〜Ｃ２０のアルコキシ、アリール、ヘテロアリール、Ｃ３〜Ｃ２０のシクロアルキル、Ｃ３〜Ｃ２０のヘテロシクロアルキル、ハロ、ＣＮ、ＮＯ２、及びＳＯ２Ｒであり、その際、Ｒは、Ｈ、Ｃ１〜Ｃ２０の
アルキル、Ｃ１〜Ｃ２０のアルコキシ、アリール、ヘテロアリール、Ｃ３〜Ｃ２０のシクロアルキル及びＣ３〜Ｃ２０のヘテロシクロアルキルである）を含む請求項４５のポリマー。
【請求項４７】
前記第２のコモノマー繰り返し単位が、ベンゾチアジアゾール部分、チアジアゾロキノキサリン部分、酸化シクロペンタジチオフェン部分、ベンゾイソチアゾール部分、ベンゾチアゾール部分、酸化チオフェン部分、チエノチオフェン部分、酸化チエノチオフェン部分、ジチエノチオフェン部分、酸化ジチエノチオフェン部分、テトラヒドロイソインドール部分、フルオレン部分、チオフェン部分又はシロール部分を含む請求項４５のポリマー。
【請求項４８】
前記第２のコモノマー繰り返し単位が、３，４−ベンゾ−１，２，５−チアジアゾール部分を含む請求項４７に記載のポリマー。
【請求項４９】
前記第２のコモノマー繰り返し単位が、式（ＩＩ）のベンゾチアジアゾール部分、式（ＩＩＩ）のチアジアゾロキノキサリン部分、式（ＩＶ）の二酸化シクロペンタジチオフェン部分、式（Ｖ）の一酸化シクロペンタジチオフェン部分、式（ＶＩ）のベンゾイソチアゾール部分、式（ＶＩＩ）のベンゾチアゾール部分、式（ＶＩＩＩ）の二酸化チオフェン部分、式（ＩＸ）の二酸化シクロペンタジチオフェン部分、又は式（Ｘ）の四酸化シクロペンタジチオフェン部分、式（ＸＩ）のチエノチオフェン部分、式（ＸＩＩ）の四酸化チエノチオフェン部分、式（ＸＩＩＩ）のジチエノチオフェン部分、式（ＸＩＶ）の二酸化ジチエノチオフェン部分、式（ＸＶ）の四酸化ジチエノチオフェン部分、又は式（ＸＶＩ）のテトラヒドロイソインドール部分、式（ＸＶＩＩ）の二酸化チエノチオフェン部分、又は式（ＸＶＩＩＩ）の二酸化ジチエノチオフェン部分、式（ＸＩＸ）のフルオレン部分、式（ＸＸ）のチオフェン部分、又は式（ＸＸＩ）のシロール部分：
【化８】
2009506519.tif 000008
（Ｒ５、Ｒ６、Ｒ７及びＲ８のそれぞれは独立して、Ｈ、Ｃ１〜Ｃ２０のアルキル、Ｃ１〜Ｃ２０のアルコキシ、アリール、ヘテロアリール、Ｃ３〜Ｃ２０のシクロアルキル、Ｃ３〜Ｃ２０のヘテロシクロアルキル、ハロ、ＣＮ、ＮＯ２、又はＳＯ２Ｒであり、その際、Ｒは、Ｈ、Ｃ１〜Ｃ２０のアルキル、Ｃ１〜Ｃ２０のアルコキシ、アリール、ヘテロアリール、Ｃ３〜Ｃ２０のシクロアルキル又はＣ３〜Ｃ２０のヘテロシクロアルキルである）を含む請求項４５に記載に記載のポリマー。
【請求項５０】
前記第２のコモノマー繰り返し単位が、式（ＩＩ）のベンゾチアジアゾール部分を含む請求項４９に記載のポリマー。
【請求項５１】
Ｒ５及びＲ６のそれぞれがＨである請求項５０に記載のポリマー。
【請求項５２】
前記第２の繰り返し単位が、少なくとも３つのチオフェン部分を含み、チオフェン部分の少なくとも１つが、Ｃ１〜Ｃ２０のアルキル、Ｃ１〜Ｃ２０のアルコキシ、アリール、ヘテロアリール、Ｃ３〜Ｃ２０のシクロアルキル、Ｃ３〜Ｃ２０のヘテロシクロアルキル、ハロ、ＣＮ、ＮＯ２、及びＳＯ２Ｒ（Ｒは、Ｈ、Ｃ１〜Ｃ２０のアルキル、Ｃ１〜Ｃ２０のアルコキシ、アリール、ヘテロアリール、Ｃ３〜Ｃ２０のシクロアルキル及びＣ３〜Ｃ２０のヘテロシクロアルキルである）から成る群から選択される少なくとも１つの置換基によって置換される請求項４５に記載のポリマー。
【請求項５３】
前記第２の繰り返し単位が、５つのチオフェン部分を含有する部分を含む請求項５２に記載のポリマー。
【請求項５４】
さらに第３のコモノマー繰り返し単位を含み、前記第３のコモノマー繰り返し単位がチオフェン部分又はフルオレン部分を含む請求項４５に記載のポリマー。
【請求項５５】
前記チオフェン部分又はフルオレン部分が、Ｃ１〜Ｃ２０のアルキル、Ｃ１〜Ｃ２０のアルコキシ、アリール、ヘテロアリール、Ｃ３〜Ｃ２０のシクロアルキル、Ｃ３〜Ｃ２０のヘテロシクロアルキル、ハロ、ＣＮ、ＮＯ２、及びＳＯ２Ｒ（Ｒは、Ｈ、Ｃ１〜Ｃ２０のアルキル、Ｃ１〜Ｃ２０のアルコキシ、アリール、ヘテロアリール、Ｃ３〜Ｃ２０のシクロアルキル及びＣ３〜Ｃ２０のヘテロシクロアルキルである）から成る群から選択される少なくとも１つの置換基によって置換される請求項５４に記載のポリマー。
【請求項５６】
光起電力電池であって、第１の電極と、第２の電極と、前記第１の電極と前記第２の電極の間に配置される光活性物質とを含み、前記光活性物質が第１のモノマー繰り返し単位を包含するポリマーを含み、前記第１のモノマー繰り返し単位がベンゾチアジアゾール部分、酸化チオフェン部分又は酸化シクロペンタジチオフェンを含む光起電力電池。
【請求項５７】
前記第１のモノマー繰り返し単位が、Ｃ１〜Ｃ２０のアルキル、Ｃ１〜Ｃ２０のアルコキシ、アリール、ヘテロアリール、Ｃ３〜Ｃ２０のシクロアルキル、Ｃ３〜Ｃ２０のヘテロシクロアルキル、ハロ、ＣＮ、ＮＯ２、及びＳＯ２Ｒ（Ｒは、Ｈ、Ｃ１〜Ｃ２０のアルキル、Ｃ１〜Ｃ２０のアルコキシ、アリール、ヘテロアリール、Ｃ３〜Ｃ２０のシクロアルキル及びＣ３〜Ｃ２０のヘテロシクロアルキルである）から成る群から選択される少なくとも１つの置換基を環上に包含する請求項５６に記載の光起電力電池。
【請求項５８】
前記置換基が、Ｃ１〜Ｃ２０のアルコキシ又はハロでさらに任意で置換されたＣ１〜Ｃ２０のアルコキシである請求項５７に記載の光起電力電池。
【請求項５９】
前記置換基が、（ＯＣＨ２ＣＨ２）２ＯＣＨ３又はＯＣＨ２ＣＦ２ＯＣＦ２ＣＦ２ＯＣＦ３である請求項５７に記載の光起電力電池。
【請求項６０】
前記第１のモノマー繰り返し単位が、式（ＩＩ）のベンゾチアジアゾール部分、式（ＶＩＩＩ）の二酸化チオフェン部分、又は式（Ｘ）の四酸化シクロペンタジチオフェン部分：
【化９】
2009506519.tif 000009
（式中、Ｒ５及びＲ６のそれぞれは独立して、Ｈ、Ｃ１〜Ｃ２０のアルキル、Ｃ１〜Ｃ２０のアルコキシ、アリール、ヘテロアリール、Ｃ３〜Ｃ２０のシクロアルキル、Ｃ３〜Ｃ２０のヘテロシクロアルキル、ハロ、ＣＮ、ＮＯ２、及びＳＯ２Ｒであり、その際、Ｒは、Ｃ１〜Ｃ２０のアルキル、Ｃ１〜Ｃ２０のアルコキシ、アリール、ヘテロアリール、Ｃ３〜Ｃ２０のシクロアルキル又はＣ３〜Ｃ２０のヘテロシクロアルキルである）を含む請求項５６に記載の光起電力電池。
【請求項６１】
Ｒ５及びＲ６の少なくとも一方が、Ｃ１〜Ｃ２０のアルコキシ又はハロでさらに任意で置換されたＣ１〜Ｃ２０のアルコキシである請求項６０に記載の光起電力電池。
【請求項６２】
Ｒ５及びＲ６の少なくとも一方が、（ＯＣＨ２ＣＨ２）２ＯＣＨ３又はＯＣＨ２ＣＦ２ＯＣＦ２ＣＦ２ＯＣＦ３である請求項６０に記載の光起電力電池。
【請求項６３】
前記第１のモノマー繰り返し単位とは異なる第２のモノマー繰り返し単位をさらに含み、前記第２のモノマー繰り返し単位が、シクロペンタジチオフェン部分、ベンゾチアジアゾール部分、酸化チオフェン部分、酸化シクロペンタジチオフェン部分、フルオレン部分、又はチオフェン部分を含む請求項５６に記載の光起電力電池。
【請求項６４】
前記第２のモノマー繰り返し単位が、Ｃ１〜Ｃ２０のアルキル、Ｃ１〜Ｃ２０のアルコキシ、アリール、ヘテロアリール、Ｃ３〜Ｃ２０のシクロアルキル、Ｃ３〜Ｃ２０のヘテロシクロアルキル、ハロ、ＣＮ、ＮＯ２、及びＳＯ２Ｒ（Ｒは、Ｈ、Ｃ１〜Ｃ２０のアルキル、Ｃ１〜Ｃ２０のアルコキシ、アリール、ヘテロアリール、Ｃ３〜Ｃ２０のシクロアルキル及びＣ３〜Ｃ２０のヘテロシクロアルキルである）から成る群から選択される少なくとも１つの置換基を環上に包含する請求項６３に記載の光起電力電池。
【請求項６５】
前記置換基が、Ｃ１〜Ｃ２０のアルコキシ又はハロでさらに任意で置換されたＣ１〜Ｃ２０のアルコキシである請求項６４に記載の光起電力電池。
【請求項６６】
前記置換基が、（ＯＣＨ２ＣＨ２）２ＯＣＨ３又はＯＣＨ２ＣＦ２ＯＣＦ２ＣＦ２ＯＣＦ３である請求項６４に記載の光起電力電池。
【請求項６７】
前記第２のモノマー繰り返し単位が、式（Ｉ）のシクロペンタジチオフェン部分、式（ＩＩ）のベンゾチアジアゾール部分、式（ＶＩＩＩ）の二酸化チオフェン部分、式（Ｘ）の四酸化シクロペンタジチオフェン部分、式（ＸＩＸ）のフルオレン部分、又は式（ＸＸ）のチオフェン部分：
【化１０】
2009506519.tif 000010
（式中、Ｒ１、Ｒ２、Ｒ３、Ｒ４、Ｒ５、及びＲ６のそれぞれは独立して、Ｈ、Ｃ１〜Ｃ２０のアルキル、Ｃ１〜Ｃ２０のアルコキシ、アリール、ヘテロアリール、Ｃ３〜Ｃ２０のシクロアルキル、Ｃ３〜Ｃ２０のヘテロシクロアルキル、ハロ、ＣＮ、ＮＯ２、又はＳＯ２Ｒであり、その際、Ｒは、Ｃ１〜Ｃ２０のアルキル、Ｃ１〜Ｃ２０のアルコキシ、アリール、ヘテロアリール、Ｃ３〜Ｃ２０のシクロアルキル又はＣ３〜Ｃ２０のヘテロシクロアルキルである）を含む請求項６３に記載の光起電力電池。
【請求項６８】
Ｒ１、Ｒ２、Ｒ３、Ｒ４、Ｒ５、及びＲ６の少なくとも１つが、Ｃ１〜Ｃ２０のアルコキシ又はハロでさらに任意で置換されたＣ１〜Ｃ２０のアルコキシである請求項６７に記載の光起電力電池。
【請求項６９】
Ｒ１、Ｒ２、Ｒ３、Ｒ４、Ｒ５、及びＲ６の少なくとも１つが、（ＯＣＨ２ＣＨ２）２ＯＣＨ３又はＯＣＨ２ＣＦ２ＯＣＦ２ＣＦ２ＯＣＦ３である請求項６７に記載の光起電力電池。
【請求項７０】
前記ポリマーが、
【化１１】
2009506519.tif 000011
又は
【化１２】
2009506519.tif 000012
（式中、ｎは１より大きい整数である）である請求項５６に記載の光起電力電池。
【請求項７１】
前記ポリマーが電子供与体材料である請求項５６に記載の光起電力電池。
【請求項７２】
前記ポリマーが電子受容体材料である請求項５６に記載の光起電力電池。
【請求項７３】
光起電力電池であって、第１の電極と、第２の電極と、前記第１の電極と前記第２の電極の間に配置される光活性物質とを含み、前記光活性物質が第１のモノマー繰り返し単位を包含するポリマーを含み、前記第１のモノマー繰り返し単位が、ヘキシル、エチルヘキシル、ジメチルオクチル、Ｃ１〜Ｃ２０のアルコキシ、アリール、ヘテロアリール、Ｃ３〜Ｃ２０のシクロアルキル、Ｃ３〜Ｃ２０のヘテロシクロアルキル、ハロ、ＣＮ、ＮＯ２、又はＳＯ２Ｒ（Ｒは、Ｃ１〜Ｃ２０のアルキル、Ｃ１〜Ｃ２０のアルコキシ、アリール、ヘテロアリール、Ｃ３〜Ｃ２０のシクロアルキル及びＣ３〜Ｃ２０のヘテロシクロアルキルである）から成る群から選択される少なくとも１つの置換基で置換されたシクロペンタジチオフェン部分を含む光起電力電池。
【請求項７４】
前記置換基が、ヘキシル、エチルヘキシル、又はＣ１〜Ｃ２０のアルコキシ若しくはハロでさらに任意で置換されたＣ１〜Ｃ２０のアルコキシである請求項７３に記載の光起電力電池。
【請求項７５】
前記置換基が、ヘキシル、エチルヘキシル、（ＯＣＨ２ＣＨ２）２ＯＣＨ３又はＯＣＨ２ＣＦ２ＯＣＦ２ＣＦ２ＯＣＦ３である請求項７３に記載の光起電力電池。
【請求項７６】
前記ポリマーが式（Ｉ）のシクロペンタジチオフェン部分：
【化１３】
2009506519.tif 000013
を含み、式中、Ｒ１は、ヘキシル、エチルヘキシル、ジメチルオクチル、Ｃ１〜Ｃ２０のアルコキシ、アリール、ヘテロアリール、Ｃ３〜Ｃ２０のシクロアルキル、Ｃ３〜Ｃ２０のヘテロシクロアルキル、ハロ、ＣＮ、ＮＯ２、又はＳＯ２Ｒであり、Ｒ２、Ｒ３及びＲ４のそれぞれは独立して、Ｈ、Ｃ１〜Ｃ２０のアルキル、Ｃ１〜Ｃ２０のアルコキシ、アリール、ヘテロアリール、Ｃ３〜Ｃ２０のシクロアルキル、Ｃ３〜Ｃ２０のヘテロシクロアルキル、ハロ、ＣＮ、ＮＯ２、又はＳＯ２Ｒであり、その際、各Ｒは独立して、Ｈ、Ｃ１〜Ｃ２０のアルキル、Ｃ１〜Ｃ２０のアルコキシ、アリール、ヘテロアリール、Ｃ３〜Ｃ２０のシクロアルキル及びＣ３〜Ｃ２０のヘテロシクロアルキルである請求項７３に記載の光起電力電池。
【請求項７７】
Ｒ１が、ヘキシル、エチルヘキシル、又はＣ１〜Ｃ２０のアルコキシ若しくはハロでさらに任意で置換されたＣ１〜Ｃ２０のアルコキシである請求項７６に記載の光起電力電池。
【請求項７８】
Ｒ１が、ヘキシル、エチルヘキシル、（ＯＣＨ２ＣＨ２）２ＯＣＨ３又はＯＣＨ２ＣＦ２ＯＣＦ２ＣＦ２ＯＣＦ３である請求項７６に記載の光起電力電池。
【請求項７９】
Ｒ２が、ヘキシル、エチルヘキシル、又はＣ１〜Ｃ２０のアルコキシ若しくはハロでさらに任意で置換されたＣ１〜Ｃ２０のアルコキシである請求項７６に記載の光起電力電池。
【請求項８０】
前記第１のモノマー繰り返し単位とは異なる第２のモノマー繰り返し単位をさらに含み、前記第２のモノマー繰り返し単位が、ベンゾチアジアゾール部分、チアジアゾロキノキサリン部分、酸化シクロペンタジチオフェン部分、ベンゾイソチアゾール部分、ベンゾチアゾール部分、酸化チオフェン部分、チエノチオフェン部分、酸化チエノチオフェン部分、ジチエノチオフェン部分、酸化ジチエノチオフェン部分、テトラヒドロイソインドール部分、フルオレン部分、チオフェン部分又はシロール部分を含む請求項７３に記載の光起電力電池。
【請求項８１】
前記第２のモノマー繰り返し単位が、式（Ｉ）のシクロペンタジチオフェン、式（ＩＩ）のベンゾチアジアゾール部分、式（ＩＩＩ）のチアジアゾロキノキサリン部分、式（ＩＶ）の二酸化シクロペンタジチオフェン部分、式（Ｖ）の一酸化シクロペンタジチオフェン部分、式（ＶＩ）のベンゾイソチアゾール部分、式（ＶＩＩ）のベンゾチアゾール部分、式（ＶＩＩＩ）の二酸化チオフェン部分、式（ＩＸ）の二酸化シクロペンタジチオフェン部分、又は式（Ｘ）の四酸化シクロペンタジチオフェン部分、式（ＸＩ）のチエノチオフェン部分、式（ＸＩＩ）の四酸化チエノチオフェン部分、式（ＸＩＩＩ）のジチエノチオフェン部分、式（ＸＩＶ）の二酸化ジチエノチオフェン部分、式（ＸＶ）の四酸化ジチエノチオフェン部分、又は式（ＸＶＩ）のテトラヒドロイソインドール部分、式（ＸＶＩＩ）の二酸化チエノチオフェン部分、又は式（ＸＶＩＩＩ）の二酸化ジチエノチオフェン部分、式（ＸＩＸ）のフルオレン部分、式（ＸＸ）のチオフェン部分、又は式（ＸＸＩ）のシロール部分：
【化１４】
2009506519.tif 000014
（式中、Ｒ１、Ｒ２、Ｒ３、Ｒ４、Ｒ５、Ｒ６、Ｒ７及びＲ８のそれぞれは独立して、Ｈ、Ｃ１〜Ｃ２０のアルキル、Ｃ１〜Ｃ２０のアルコキシ、アリール、ヘテロアリール、Ｃ３〜Ｃ２０のシクロアルキル、Ｃ３〜Ｃ２０のヘテロシクロアルキル、ハロ、ＣＮ、ＮＯ２、又はＳＯ２Ｒであり、その際、Ｒは、Ｈ、Ｃ１〜Ｃ２０のアルキル、Ｃ１〜Ｃ２０のアルコキシ、アリール、ヘテロアリール、Ｃ３〜Ｃ２０のシクロアルキル又はＣ３〜Ｃ２０のヘテロシクロアルキルである）を含む請求項８０に記載の光起電力電池。
【請求項８２】
素子であって、第１の電極と、第２の電極と、前記第１の電極と第２の電極の間に配置される光活性物質とを含み、前記光活性物質が第１のモノマー繰り返し単位を包含するポリマーを含み、前記第１のモノマー繰り返し単位が、ベンゾチアジアゾール部分、酸化チオフェン部分、酸化シクロペンタジチオフェン部分、チアジアゾロキノキサリン部分、ベンゾイソチアゾール部分、ベンゾチアゾール部分、チエノチオフェン部分、酸化チエノチオフェン部分、ジチエノチオフェン部分、酸化ジチエノチオフェン部分、又はテトラヒドロイソインドール部分を含む素子。
【請求項８３】
前記素子が有機半導体素子である請求項８２の素子。
【請求項８４】
前記素子が、光起電力電池、電界効果トランジスタ、光検出器、光起電力検出器、撮像装置、発光ダイオード、レーザー装置、変換層、増幅器、エミッタ、記憶素子、及びエレクトロクロミック素子から成る群から選択される部材である請求項８２の素子。
【請求項８５】
前記ポリマーが、前記第１のモノマー繰り返し単位とは異なる第２のモノマー繰り返し単位をさらに含む請求項８２の素子。
【請求項８６】
前記第２のモノマー繰り返し単位が、シクロペンタジチオフェン部分、ベンゾチアジアゾール部分、チアジアゾロキノキサリン部分、酸化シクロペンタジチオフェン部分、ベンゾイソチアゾール部分、ベンゾチアゾール部分、酸化チオフェン部分、チエノチオフェン部分、酸化チエノチオフェン部分、ジチエノチオフェン部分、酸化ジチエノチオフェン部分、テトラヒドロイソインドール部分、フルオレン部分、チオフェン部分又はシロール部分を含む請求項８５の素子。
【請求項８７】
素子であって、第１の電極と、第２の電極と、前記第１の電極と第２の電極の間に配置される光活性物質とを含み、前記光活性物質が第１のモノマー繰り返し単位を包含するポリマーを含み、前記第１のモノマー繰り返し単位がシクロペンタジチオフェン部分を含む素子。
【請求項８８】
前記素子が有機半導体素子である請求項８７の素子。
【請求項８９】
前記素子が、光起電力電池、電界効果トランジスタ、光検出器、光起電力検出器、撮像装置、発光ダイオード、レーザー装置、変換層、増幅器、エミッタ、記憶素子、及びエレクトロクロミック素子から成る群から選択される部材である請求項８７の素子。
【請求項９０】
前記第１のモノマー繰り返し単位とは異なる第２のモノマー繰り返し単位をさらに含む請求項８７の素子。
【請求項９１】
前記第２のモノマー繰り返し単位が、シクロペンタジチオフェン部分、ベンゾチアジアゾール部分、チアジアゾロキノキサリン部分、酸化シクロペンタジチオフェン部分、ベンゾイソチアゾール部分、ベンゾチアゾール部分、酸化チオフェン部分、チエノチオフェン部分、酸化チエノチオフェン部分、ジチエノチオフェン部分、酸化ジチエノチオフェン部分、テトラヒドロイソインドール部分、フルオレン部分、チオフェン部分又はシロール部分を含む請求項９０の素子。
【誤訳訂正２】
【訂正対象書類名】明細書
【訂正対象項目名】０００４
【訂正方法】変更
【訂正の内容】
【０００４】
態様の１つでは、本発明は、そのうちの少なくとも１つがシクロペンタジチオフェンである少なくとも２つのコモノマーを含むコポリマーの種類を特徴とする。
別の態様では、本発明は、第１の電極と、第２の電極と、第１の電極と第２の電極との間に配置された光活性物質とを含む光起電力電池を特徴とする。光活性物質は、第１のコモノマー繰り返し単位及び第２のコモノマー繰り返し単位を有するポリマーを含む。第１のコモノマー繰り返し単位は、シクロペンタジチオフェン部分を含む。第２のコモノマー繰り返し単位は、シロール部分、チエノチオフェン部分、酸化チエノチオフェン部分、ジチエノチオフェン部分、酸化ジチエノチオフェン部分又はテトラヒドロイソインドール部分を含む。
【誤訳訂正３】
【訂正対象書類名】明細書
【訂正対象項目名】０００６
【訂正方法】変更
【訂正の内容】
【０００６】
別の態様では、本発明は、シクロペンタジチオフェン部分を含有する第１のコモノマー繰り返し単位と、ベンゾチアジアゾール部分、チアジアゾロキノキサリン部分、酸化シクロペンタジチオフェン部分、ベンゾイソチアゾール部分、ベンゾチアゾール部分、酸化チオフェン部分、フルオレン部分、チオフェン部分、シロール部分、チエノチオフェン部分、酸化チエノチオフェン部分、ジチエノチオフェン部分、酸化ジチエノチオフェン部分、テトラヒドロイソインドール部分、又は少なくとも３つのチオフェン部分を含有する部分を含有する第２のコモノマー繰り返し単位とを含むポリマーを特徴とする。
【誤訳訂正４】
【訂正対象書類名】明細書
【訂正対象項目名】０００８
【訂正方法】変更
【訂正の内容】
【０００８】
別の態様では、本発明は、第１の電極と、第２の電極と、第１の電極と第２の電極との間に配置された光活性物質とを含む素子（たとえば、光起電力電池）を特徴とする。光活性物質は、ベンゾチアジアゾール部分、酸化チオフェン部分、酸化シクロペンタジチオフェン部分、チアジアゾロキノキサリン部分、ベンゾイソチアゾール部分、ベンゾチアゾール部分、チエノチオフェン部分、酸化チエノチオフェン部分、ジチエノチオフェン部分、酸化ジチエノチオフェン部分、テトラヒドロイソインドール部分、フルオレン部分、シロール部分、又はフルオレン部分を包含する第１のコモノマー繰り返し単位を有するポリマーを含む。
【誤訳訂正５】
【訂正対象書類名】明細書
【訂正対象項目名】００１３
【訂正方法】変更
【訂正の内容】
【００１３】
一部の実施態様では、第２のコモノマー繰り返し単位は、ベンゾチアジアゾール部分、チアジアゾロキノキサリン部分、酸化シクロペンタジチオフェン部分、ベンゾイソチアゾール部分、ベンゾチアゾール部分、酸化チオフェン部分、チエノチオフェン部分、酸化チエノチオフェン部分、ジチエノチオフェン部分、酸化ジチエノチオフェン部分、テトラヒドロイソインドール部分、フルオレン部分、チオフェン部分又はシロール部分を含むことができ、それらのそれぞれは、Ｃ１〜Ｃ２０のアルキル、Ｃ１〜Ｃ２０のアルコキシ、アリール、ヘテロアリール、Ｃ３〜Ｃ２０のシクロアルキル、Ｃ３〜Ｃ２０のヘテロシクロ
アルキル、ハロ、ＣＮ、ＮＯ２、及びＳＯ２Ｒ（Ｒは、Ｈ、Ｃ１〜Ｃ２０のアルキル、Ｃ１〜Ｃ２０のアルコキシ、アリール、ヘテロアリール、Ｃ３〜Ｃ２０のシクロアルキル又はＣ３〜Ｃ２０のヘテロシクロアルキルである）から成る群から選択される少なくとも１つの置換基によって任意で置換される。一部の実施態様では、第２のコモノマー繰り返し単位は、３，４−ベンゾ−１，２，５−チアジアゾール部分を含むことができる。
【誤訳訂正６】
【訂正対象書類名】明細書
【訂正対象項目名】００２４
【訂正方法】変更
【訂正の内容】
【００２４】
一部の実施態様では、第２のモノマー繰り返し単位は、式（Ｉ）のシクロペンタジチオフェン部分、式（ＩＩ）のベンゾチアジアゾール部分、式（ＶＩＩＩ）の二酸化チオフェン部分、式（Ｘ）の四酸化シクロペンタジチオフェン部分、式（ＸＩＸ）のフルオレン部分、式（ＸＸ）のチオフェン部分、又は式（ＸＸＩ）のシロール部分を含むことができる。
【誤訳訂正７】
【訂正対象書類名】明細書
【訂正対象項目名】００２６
【訂正方法】変更
【訂正の内容】
【００２６】
一部の実施態様では、第２のコモノマーが式（ＸＸＩ）のシロール部分を含有する場合、Ｒ５、Ｒ６、Ｒ７及びＲ８の少なくとも１つは、ハロで任意に置換されたＣ１〜Ｃ２０のアルキル、又はＣ１〜Ｃ２０のアルキルで任意に置換されたアリールであることができる。特定の実施態様では、Ｒ５及びＲ６のそれぞれは独立してＣ１〜Ｃ２０のアルキルで任意に置換されたアリールであることができ、Ｒ７及びＲ８のそれぞれは独立してハロで任意に置換されたＣ１〜Ｃ２０のアルキルであることができる。シロール部分の例は、
【誤訳訂正８】
【訂正対象書類名】明細書
【訂正対象項目名】００３６
【訂正方法】変更
【訂正の内容】
【００３６】
一部の実施態様では、シロール部分を含有するポリマーは、相対的に長い波長で光を吸収することができ、有機溶媒における溶解度を改善することができた。一部の実施態様では、シロール部分を含有するポリマーは、改善された半導体特性を持つ電子供与体材料を調製するのに使用することができる。